(57)【要約】【課題】有機粘土を摂氏１５０℃程度以上の高温で樹脂と混練しても、樹脂が変色しない耐熱性有機粘土及び易分散性を有する有機粘土並びにその製造方法を提供する。【解決手段】結晶層間に酸化防止剤を複合して耐熱性有機粘土を作成する。具体的には、半乾燥状態の有機粘土に予め有機溶剤に溶解した酸化防止剤を添加して混合し、或は、粘土水分散液に有機カチオンと有機溶剤に溶解した酸化防止剤の混合物を添加して混合し、乾燥、粉砕して製造した。また、半乾燥状態の有機粘土に、酸化防止剤と一緒にシラン系化合物を直接、または、メタノール、エタノール、イソプロピルアルコールのようなアルコールやアセトンのような有機溶剤に溶解したシラン系化合物を添加、混合し、乾燥、粉砕して有機粘土を作成する。【特許請求の範囲】
【請求項１】
結晶層間に酸化防止剤を複合してなる耐熱性有機粘土。
【請求項２】
請求項１に記載の耐熱性有機粘土にシラン系化合物を処理した有機粘土。
【請求項３】
酸化防止剤がフェノール系、硫黄系、リン系、アミン系の１種又は２種以上の混合物である請求項１又は請求項２のいずれかに記載の耐熱性有機粘土。
【請求項４】
酸化防止剤の添加量が有機粘土に対し、０．０１〜５．０重量％である請求項１または請求項３のいずれかに記載の耐熱性有機粘土。
【請求項５】
シラン系化合物が下記一般式
〔ＹＳｉＸ３〕
〔ここで、Ｙは炭素数が１から２５の炭化水素基、炭素数１から２５の炭化水素基と置喚基から構成される有機官能基であり、Ｘは加水分解基または水酸基〕で表される群からなる請求項２乃至請求項４のいずれかに記載の有機粘土。
【請求項６】
半乾燥状態の有機粘土に予め有機溶剤に溶解した酸化防止剤を添加して混合し、乾燥、粉砕することを特徴とする耐熱性有機粘土の製造方法。
【請求項７】
粘土水分散液に有機カチオンと有機溶剤に溶解した酸化防止剤の混合物を添加して混合し、乾燥、粉砕することを特微とする耐熱性有機粘土の製造方法。
【請求項８】
酸化防止剤がフェノール系、硫黄系、リン系、アミン系の１種又は２種以上の混合物を添加することを特徴とする請求項６または請求項７のいずれかに記載の耐熱性有機粘土の製造方法。
【請求項９】
酸化防止剤の添加が有機粘土に対して、０．０１〜５．０重量％添加することを特徴とする請求項６乃至請求項８のいずれかに記載の耐熱性有機粘土の製造方法。
【請求項１０】
半乾燥状態の有機粘土にシラン系化合物を直接、または、予めメタノール、エタノール、アセトンのような有機溶剤に溶解したシラン系化合物を添加して混合し、乾燥、粉砕することを特徴とする請求項６乃至請求項９のいずれかに記載の易分散性を有する有機粘土の製造方法。
【請求項１１】
シラン系化合物の添加が有機粘土に対して、０．０１〜５０．０重量％添加することを特徴とする請求項１０に記載の易分散性を有する有機粘土の製造方法。
【発明の詳細な説明】
【０００１】
【発明の属する技術分野】
この発明は、有機粘土を摂氏１５０℃程度以上の高温で樹脂と混練しても、樹脂が変色せず、しかも、有機系中で有機粘土の層状結晶片同士が簡単に剥離分散することのできる易分散性をも兼ね備えた有機粘土及びその製造方法に関する。
【０００２】
【従来の技術】
有機粘土は１９５０年にＨａｕｓｅｒ氏によって発明された後、Ｊｏｒｄａｎ氏によって実用化され、また、特許文献１や特許文献２に示すような新たに特徴のある有機粘土が開発されてきた。
【０００３】
【特許文献１】
特開昭５７−１１１３７１号
【０００４】
【特許文献２】
特開昭５０−６２１８２号
【０００５】
そして、５０年以上経った現在、様々な工業分野、例えば、ペイントにおける顔料の沈降防止剤や垂れ防止剤として、インキにおける増粘剤やミスチング防止剤、腰切剤として、グリースや化粧品、接着剤における増粘剤として、石油ボーリングにおける掘削液の潤滑剤として等、有機流体の流動学的特性を付与したり、また、汚染物質の吸着剤として利用され、最近では樹脂における機能性フィラー剤としても検討されている。通常の有機粘土は、先ず、スメクタイト粘土のようなアルミノシリケートの層状結晶構造を持つ親水性粘土を水中で十分に剥離・分散する工程と、この粘土水分散液に４級アンモニウム塩のような有機カチオンを添加・混合し、結晶表面に有機カチオンを吸着させることにより結晶表面を疎水化させて有機粘土を生成する工程と、有機粘土の残存カチオンや水分を除去するための洗浄・脱水工程と、残存水分を蒸発する乾燥工程及び塊状の有機粘土を粉体状にする粉砕工程を経て製造されている。
【０００６】
有機粘土の機能を十分に発揮するためには、その層状構造をいかに有機系中で、ばらばらに、剥離分散させるかが問題となる。
【０００７】
有機粘土を有機溶剤中でばらばらに分散させる物理的分散処理方法としては、高い剪断力（攪拌力）による処理と加熱処理がある。
【０００８】
有機粘土に高い剪断力を与えることが出来る分散機としては、３本ロール、サンドミル、高圧分散機であるマントン−ゴーリンホモジナイザー等が工業的に使用されている。分散液の温度も有機粘土の分散性に影響し、分散液の温度の上昇とともに粘性も増加する。高い剪断力（攪拌力）や加熱処理は、数千枚の層状構造を有する有機粘土を有機溶剤中で機械的に数百、数十枚程度の小さな層状片にばらばらに分散させることができる。しかし、その小さくなった層状片を完全に一枚一枚、剥離分散させることは困難と考えられている。
【０００９】
有機粘土の化学的分散処理方法として、有機粘土の分散剤として作用する極性活性剤を有機溶剤中に添加することである。最も効果のある極性活性剤は、メタノールである。例えば、無極性溶剤であるミネラルスピリットに有機粘土を分散させた中に、メタノール量を添加すると、メタノール持つ水酸基がスメクタイト粘土の結晶であるアルミノシリケートの表面酸素原子と水素結合するため優先的に層間に挿入（インターカレート）し、結晶同士を押し広げる楔のような役割をする。その結果、無極性の溶剤が結晶層間にインターカレートされ膨潤（ゲル化）する。
【００１０】
メタノール以外の極性活性剤としては、２，５−ヘキサンジオンやイソプロピルアルコール、アセトン、エチルエーテル、トルエン、キシレンの２種、または、それ以上の混合物、エチルアセトン、酢酸、メチルアルコール、エチルアルコール、ベンジルクロライド、ブチルステアリン酸、ココナッツオイル、シクロヘキサノン、エチレンジグロライド、エチルエーテル、フルフラール、イソアミルアセテート、メチルエチルケトン、ニトロベンゼン、アセトンと１から３の炭素を有するニトロパラフィン（ニトロメタン、ニトロエタン、２−ニトロプロパン、１−ニトロプロパン）、アセトンとアセトニトリルの混合物、または、アセトンとプロピルニトリルの混合物、ヘキシレングリコール等が挙げられる。
【００１１】
しかし、極性活性剤は、一般に高揮発性、引火性であり、組成物中に添加する場合、必ず分離工程が伴たり、組成物中の他の成分と反応することがあるため、その使用は制限される。
【００１２】
このため極性活性剤を必要としない自己武活性の有機粘土が開発されている。
【００１３】
例えば、反応生成物としては、粘土とポリアミン及びモノ第４級アンモニウム（２個の長鎖アルキル基を含む）の反応生成物、オルガノクレイとトリ−１２−ヒドロキシステアリン酸グリセリン、アミドワックスの化合物、メチルベンジルジアルキルアンモニウム化合物とスメクタイト型粘土の反応生成物、スメクタイト粘土とメチルベンジルジアルキルアンモニウムもしくはジベンジルジアルキル化合物との反応生成物、炭素数８〜２２のアルキル基を持つ有機カチオン、有機アニオン、スメクタイトとの反応生成物、第４級アンモニウム化合物とアルコール（室温で固体、ネオペンチルグリコール）により改質されたモンモリロナイトクレー、スメクタイトクレー、第４級アンモニウム、水、炭素数１−５のアルコールの混合物を押し出すことによって生成した親油性クレー、スメクタイト粘土と枝分かれ鎖４級アンモニウムとの反応生成物、等がある。
【００１４】
また、製造方法としては、スメクタイト粘土の水性懸濁液をアルミニウムのような無機塩溶液で処理し、凝集したスメクタイト粘土の懸濁液に第４級アンモニム化合物を混合、脱水する製造方法、スメクタイト粘土の水性懸濁液と第４級アンモニウム化合物を混合し、この混合物を、または、融解第４級アンモニウム化合物と熱水との混合物を混合物中の乾燥固体毎Ｋｇ当たり少なくとも１００ＫＪのエネルギーで高剪断混合し、オルガノクレー生成物を脱水、乾燥、粉砕する製造方法、粘土スラリーを高速剪断流処理、または、強力な混練処理した後にアンモニウム化合物と反応して得られる高ゲル化性オルガノクレーの製造方法が知られている。また、近年、各種樹脂中で有機粘土の層状結晶構造をナノレベルに一枚一枚、剥離、分散させることにより、樹脂の強度、弾性率、熱変形温度等の機械的特性の向上、難燃性、ガスバリア性の向上を目的とした機能性フィラー剤として注目されている。
【００１５】
しかし、この有機粘土を１５０℃程度以上の加熱溶融した樹脂中で混練すると有機粘土の結晶表面に吸着している有機カチオンである４級アンモニウム塩の長鎖アルキル基が熱分解して変色し、その結果、樹脂が着色したり、樹脂中での有機粘土の分散性が低下するため樹脂の機械的特性等の向上が見られず、このため、有機粘土を含有する樹脂の用途が制限され、また、その有機粘土が使用できる樹脂は、溶融温度が１５０℃程度以下の樹脂に限定されるという問題があった。
【００１６】
【発明が解決しようとする課題】
本発明者らは、上記課題を解決すべく鋭意研究したところ、有機粘土の結晶層間距離が十分に広がっている状態のときに、酸化防止剤やシラン系化合物を添加、混合そし、乾燥、粉砕することで、１５０℃以上の高温で樹脂と混練しても変色せず、かつ、易分散性を付与することができる耐熱性有機粘土及びその製造方法を提供しようとするものである。
【００１７】
すなわち本発明は、有機粘土の結晶層間距離が９０Å以上に広がっている脱水工程の後、つまり乾燥工程の前に、予め有機溶剤に溶解した酸化防止剤を添加交合し、又は、粘土水分散液に有機カチオンと有機溶剤に溶解した酸化防止剤の混合物を添加、混合して酸化防止剤を結晶層間にインターカレートし、乾燥粉砕し、さらには、上記乾燥工程の前に、シラン系化合物を直接、または、メタノール、エタノール、イソプロピルアルコールのようなアルコールやアセトンのような有機溶剤に溶解したシラン系化合物を添加、混合し、乾燥、粉砕することで、有機粘土に易分散性を付与することができる有機粘土及びその製造方法を提供しようとするものである。
【００１８】
【課題を解決するための手段】
本発明者らは、上記課題を解決すべく鋭意研究したところ、有機粘土に有機溶剤に十分に溶解した酸化防止剤を添加、混合すること、詳しくは有機粘土の結晶層間距離が十分に広がっている状態のときに酸化防止剤を添加、混合し、或は、粘土水分散液に有機カチオンと有機溶剤に溶解した酸化防止剤の混合物を添加、混合することにより、耐熱性有機粘土が得られること、及び有機粘土の結晶層間距離が十分に広がっている半乾燥状態の有機粘土にシラン系化合物を直接、または、メタノール、エタノール、イソプロピルアルコールのようなアルコールやアセトンのような有機溶剤に溶解したシラン系化合物を添加、混合し、乾燥、粉砕することにより、易分散性有機粘土が得られることを見いだして本発明を完成した。
【００１９】
即ち、本発明は、有機粘土の結晶層間距離が９０Å以上に広がっている脱水工程の後、つまり乾燥工程の前の半乾燥状態の有機粘土に、予め有機溶剤に溶解した酸化防止剤を添加、混合し、又は、粘土水分散液に有機カチオンと有機溶剤に溶解した酸化防止剤の混合物を添加、混合して酸化防止剤を結晶層間にインターカレートし、乾燥、粉砕することにより、樹脂と摂氏１５０℃以上の高温で混練しても変色しない耐熱性有機粘土を得ること、及び上記乾燥工程の前の半乾燥状態の有機粘土に、シラン系化合物を直接、または、メタノール、エタノール、イソプロピルアルコールのようなアルコールやアセトンのような有機溶剤に溶解したシラン系化合物を添加、混合し、乾燥、粉砕することにより易分散性有機粘土を得るものである。
【００２０】
【発明の実施の形態】
以下に示す発明の実施の一形態例に基づいてこの発明を詳細に説明する。本発明の実施に当たっては、まず、定法により粘土を水中で十分に剥離、分散させ、その後、水又はアルコールに溶解した有機カチオンを、粘土の陽イオン交換容量に対して０．５〜２．０倍量添加し、粘土の表面に吸着しているナトリウムイオンと有機カチオンイオンをイオン交換することにより、粘土表面に有機カチオンが吸着し、結晶表面が疎水性を示す有機粘土を生成する。
【００２１】
次に、この有機粘土を洗浄、脱水し残存カチオンや水分を除去し、得られた半乾燥状態の有機粘土に、エタノール等の有機溶剤に溶解した酸化防止剤を有機粘土の固形分量に対して０．０１〜５．０重量％を添加、混合し、乾燥、粉砕して耐熱性有機粘土を得る。
【００２２】
また、この発明にあっては、粘土水分散液に、上述した量の有機カチオンと有機溶媒に溶解した酸化防止剤の混合物を添加、混合、乾燥、粉砕しても同様の耐熱性有機粘土を得ることができる。
【００２３】
ここで、本発明に使用できる粘土としては、モンモリロナイト、バイデライト、へクトライト、サポナイト、スチブンサイト、ソーコナイト、ノントロナイト等のスメクタイト系粘土のほか、バーミキュライト、ハロイサイト、膨潤性マイカなど、天然及び合成粘土及びこれらの混合物があげられる。
【００２４】
また、本発明に使用できる有機カチオンとしては、第４級アンモニウム塩、ホスホニウム塩、スルホニウム塩、及びそれらの混合物からなる有機カチオンがあげられる。
【００２５】
第４級アンモニウム塩としては、ベンジルトリメチルアンモニウム、ベンジルトリエチルアンモニウム、ベンジルトリブチルアンモニウム、ベンジルジメチルドデシルアンモニウム、ベンジルジメチルオクタデシルアンモニウム、ベンサルコニウムなどのベンジルトリアルキルアンモニウムイオンやトリメチルオクチルアンモニウム、トリメチルドデシルアンモニウム、トリメチルオクタデシルアンモニウムなどのアルキルトリメチルアンモニウムイオン、さらにジメチルジオクチルアンモニウム、ジメチルジドデシルアンモニウム、ジメチルジオクタデシルアンモニウムなどのジメチルジアルキルアンモニウムイオン、さらにトリオクチルメチルアンモニウム、トリドデシルメチルアンモニウムなどのトリアルキルメチルアンモニウムイオン、ベンゼン環を２個有するベンゼトニウムイオンがあげられる。
【００２６】
また、本発明に使用できる酸化防止剤としては、フェノール系、硫黄系、リン系、アミン系及びこれらの混合物があげられる。
【００２７】
このフェノール系酸化防止剤としては、２，６−ジ−ｔ−ブチル−４−メチルフェノール、２，６−ジ−ｔ−ブチル−４−エチルフェノール、ｎ−オクタデシル−３−（３，５−ジ−ｔ−ブチル−４−ヒドロキシフェニル）プロピオネート、テトラキス−［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、トリエチレングリコール−ビス−［３−（３−ｔ−ブチル−４−ヒドロキシ−５−メチルフェニル）プロピオネート］、２，２−メチレンビス−（４−メチル−６−ｔ−ブチルフェノール）、２，２−メチレンビス−（４−エチル−６−ｔ−ブチルフェノール）、４，４−チオビス−（３−メチル−６−ｔ−ブチルフェノール）、４，４−ブチリデンビス−（３−メチル−６−ｔ−ブチルフェノール）、１，１，３−トリス（２−メチル−４ヒドロキシ−５−ｔ−ブチルフェニル）ブタンがあげられる。
【００２８】
硫黄系酸化防止剤としては、ジラウリル−３，３−チオジプロピオネート、ジミリスチル−３，３−チオジプロピオネート、ジステアリル−３，３−チオジプロピオネート、ペンタエリスリチルテトラキス（３−ドデシルチオプロピオネート）、ジトリデシルチオジプロピオネートがあげられる。
【００２９】
リン系酸化防止剤としては、トリスノニルフェニルホスファイト、ジステアリルペンタエリスリトールジホスファイト、トリス（２，４−ジ−ｔ−ブチルフェニル）ホスファイト、テトラキス（２，４−ジ−ｔ−ブチルフェニル）−４，４−ビフェニレン−ジ−ホスファイトがあげられる。
【００３０】
アミン系酸化防止剤としては、ジフェニールアミン誘導体、２，２，４−トリメチル−１，２−ジハイドロキノリン、Ｎ−イソプロピルＮ−フェニル−ｐ−フェニレンジアミン、Ｎ−１，３−ジメチルブチルＮ−フェニル−ｐ−フェニレンジアミンがあげられる。
【００３１】
そして、本発明において、前記酸化防止剤の添加量は、有機粘土に対して０．０１〜５．０重量％、好ましくは、０．１〜１．０重量％程度が望ましい。
【００３２】
また、この発明にあっては、上記酸化防止剤の添加時に、シラン系化合物を同時に添加し、混合させることで、耐熱性有機粘土に、易分散性能を付与することができる。
【００３３】
即ち、上記洗浄、脱水し残存カチオンや水分を除去し、得られた半乾燥状態の有機粘土に、シラン系化合物を直接、または、メタノール、エタノール、イソプロピルアルコールのようなアルコールやアセトンのような有機溶剤に溶解したシラン系化合物を有機粘土の固形分量に対して０．０１〜５０．０重量％を添加、混合し、乾燥、粉砕してシラン系化合物処理有機粘土を得る。
【００３４】
また、本発明に使用できるシラン系化合物としては、一般式
〔ＹＳｉＸ３〕
で表され、Ｙは炭素数が１から２５の炭化水素基である。炭素数１から２５の炭化水素基と置喚基を有する場合の有機官能基とは、例えば、ビニル基、クロル基、アミノ基、アミド基、カルボキシル基、水酸基、メルカプト基、エポキシ基、ニトロ基、ニトロソ基、ニトリル基、ネタクリロキシ基、等である。Ｘは加水分解基又は水酸基であり、例えば、クロル基、アルコキシ基または水酸基である。
【００３５】
そして、本発明において、前記シラン系化合物の添加量は、有機粘土に対して０．０１〜５０．０重量％、好ましくは、０．１〜１５．０重量％程度が望ましい。０．０１重量％以下では、有機粘土の分散性は変化せず、５０．０重量％以上では分散性は逆に低下する。
【００３６】
勿論、この発明にあっては、シラン系化合物を単独で、半乾燥状態の有機粘土に添加し、混合した場合には、耐熱性能を得ることはできないが、易分散性能は得ることができる。
【００３７】
【発明の効果】
以上説明したように、この発明に係る有機粘土は、有機粘土の結晶層間距離が９０Å以上に広がっている脱水工程の後、つまり乾燥工程の前の、半乾燥状態の有機粘土に、
（１）予め有機溶剤に溶解した酸化防止剤を添加、混合し、又は、粘土水分散液に有機カチオンと有機溶剤に溶解した酸化防止剤の混合物を添加、混合して、酸化防止剤を結晶層間にインターカレートし、乾燥、粉砕するように構成したので、樹脂と摂氏１５０℃以上の高温で混練しても変色しない耐熱性有機粘土を得ることができ、有機粘土を含有する樹脂の用途を大幅に拡張することができ、また、従来法で製造した有機粘土の結晶層間に酸化防止剤をインターカレートするためには、ファンデァーワールス引力の増加した状態にある有機粘土の層状結晶構造を有機溶剤中で再び剥離、分散後、酸化防止剤を添加、混合し、更に有機溶剤を乾燥除去し、粉砕を行なわなければならず、そのために大変な労力を費やさなければならないのに対して、本発明の製造方法で結晶層間に酸化防止剤をインターカレートした有機粘土は、コスト的にも有利であり、
（２）さらに、酸化防止剤と一緒にシラン系化合物を直接、または、メタノール、エタノール、イソプロピルアルコールのようなアルコールやアセトンのような有機溶剤に溶解したシラン系化合物を添加、混合し、乾燥、粉砕することによって、有機系中でシラン系化合物処理有機粘土の粒子径が減少した易分散性有機粘土を得ることができ、有機溶剤レオロジーコントロール剤、樹脂の機能性フィラー剤等の用途を大幅に拡張することができる等、幾多の非常に優れた効果が得られる。
【００３８】
【実施例１】
モンモリロナイト（（株）ホージュン製、ベンゲルＡ）２．０重量％濃度水分散液にモンモリロナイトの陽イオン交換容量（９４ｍｅｑ／１００ｇ）の１．０倍量のジメチルジオクタデシルアンモニウム（固形分濃度７６．３重量％）を添加、混合し、洗浄、脱水後の半乾燥状態の有機粘土を作製した。その水分は９１．３重量％であった。この有機粘土の結晶の層間距離は、Ｘ線回折（ＸＲＤ分析）の００１面の回折ピーク位置から、９０Å以上を示した。この有機粘土にエタノールにて十分に溶解させたアミン系酸化防止剤（川口化学工業（株）製、アンテージＤＤＡ）を有機粘土の固形分量に対して、０．１重量％、０．５重量％、１．０重量％を添加、混合し、その後、乾燥、粉砕してアミン系酸化防止剤複合有機粘土を作製した。
【００３９】
【実施例２】
実施例１と同様な方法にて、半乾燥状態の有機粘土を作製した。その水分は９１．３重量％であった。この有機粘土にエタノールにて十分に溶解させたフェノール系酸化防止剤（吉富ファインケミカル（株）製、トミノックス９１７）を有機粘土の固形分量に対して、０．１重量％、０．５重量％、１．０重量％を添加、混合し、その後、乾燥、粉砕してフェノール系酸化防止剤複合有機粘土を作製した。
【００４０】
【実施例３】
実施例１と同様な方法にて、半乾燥状態の有機粘土を作製した。その水分は９１．３重量％であった。この有機粘土にエタノールにて十分に溶解させたフェノール系酸化防止剤（吉富ファインケミカル（株）製、ヨシノックスＢＢ）を有機粘土の固形分量に対して、０．１重量％、０．５重量％、１．０重量％を添加、混合し、その後、乾燥、粉砕してフェノール系酸化防止剤複合有機粘土を作製した。
【００４１】
【実施例４】
実施例１と同様な方法にて、半乾燥状態の有機粘土を作製した。その水分は９１．３重量％であった。この有機粘土にエタノールにて十分に溶解させた硫黄系酸化防止剤（吉富ファインケミカル（株）製、トミホス２０２）を有機粘土の固形分量に対して、０．１重量％、０．５重量％、１．０重量％を添加、混合し、その後、乾燥、粉砕して硫黄系酸化防止剤複合有機粘土を作製した。
【００４２】
【比較例１】
モンモリロナイト（（株）ホージュン製、ベンゲルＡ）２．０重量％濃度水分散液にモンモリロナイトの陽イオン交換容量（９４ｍｅｑ／１００ｇ）の１．０倍量のジメチルジオクタデシルアンモニウム（固形分濃度７６．３重量％）を添加、混合し、洗浄、脱水後、乾燥、粉砕して有機粘土を作製した。
【００４３】
【比較例２】
実施例１と同じ４級アンモニウム塩であるジメチルジオクタデシルアンモニウムを用いた市販有機粘土として、クロサイト６Ａ、クロイサイト１５Ａ、クレイトンＨＹ（ともにＳｏｕｔｈｅｒｎ  Ｃｌａｙ  Ｐｒｏｄｕｃｔｓ，Ｉｎｃ．社製）、ベントン３４（ＲＨＥＯＸ社製）、チキソゲルＶＰ（Ｓｕｄ  Ｃｈｅｍｉｅ社製）、ニューＤオルベン（白石工業（株）社製）を用いた。
【００４４】
【評価方法】
実施例１乃至４で作製した酸化防止剤を複合した有機粘土、比較例１の酸化防止剤無しの有機粘土、および比較例２の市販有機粘土を用いて、大気雰囲気中の電気炉中で２５０℃、５分間加熱後、１分間冷却し、再び２５０℃にて５分間加熱を繰り返し、合計で６０分間加熱処理した前後の有機粘土のハンター白色度およびその低下率を次式に基づき求めた。その結果を表１に示す。
【００４５】
2004155644.tif 000002
【００４６】
【表１】
2004155644.tif 000003
【００４７】
表１からも明らかなように、酸化防止剤複合有機粘土は、比較例１の酸化防止剤無しの有機粘土と比較して加熱処理後のハンター白色度が高い値を示し、熱による変色の影響を抑えることが出来た。また、酸化防止剤複合有機粘土は、比較例２の市販有機粘土と比較しても、ハンター白色度が高い値を示し、加熱処理前後のハンター白色度の低下率は低い値となった。
【００４８】
【実施例５】
モンモリロナイト（（株）ホージュン製、ベンゲルＡ）２．０重量％濃度水分散液にモンモリロナイトの陽イオン交換容量（９４ｍｅｑ／１００ｇ）の１．４倍量のジメチルジオクタデシルアンモニウム（固形分濃度７６．３重量％）を添加、混合し、洗浄、脱水後の半乾燥状態の有機粘土を作製した。その水分は５９．２重量％であった。この有機粘土にヘキシルトリメトキシシラン（ＨＴＳ−Ｍ）（チッソ（株）製）を有機粘土の固形分量に対して、０．５重量％、１．０重量％、３．０重量％、５．０重量％、８．０重量％を添加、混合し、その後、乾燥、粉砕してヘキシルトリメトキシシラン処理有機粘土を作製した。
【００４９】
【比較例３】
実施例５と同様な方法にて、半乾燥状態の有機粘土を作製した。その水分は５９．２重量％であった。この有機粘土を混合し、その後、乾燥、粉砕して有機粘土を作製した。
【００５０】
【比較例４】
実施例５と同じ４級アンモニウム塩であるジメチルジオクタデシルアンモニウムを用いた市販有機粘土として、クロイサイト６Ａ、クロイサイト１５Ａ、クレイトンＨＹ（ともにＳｏｕｔｈｅｒｎ  Ｃｌａｙ  Ｐｒｏｄｕｃｔｓ，Ｉｎｃ．社製）、チキソゲルＶＰ（Ｓｕｄ  Ｃｈｅｍｉｅ社製）、ニューＤオルベン（白石工業（株）社製）を用いた。
【００５１】
【評価方法】
実施例５で作製したヘキシルトリメトキシシラン処理有機粘土、比較例３のヘキシルトリメトキシシラン無しの有機粘土、および比較例４の市販有機粘土をトルエン溶剤１００ｍｌ中に２．０重量％添加して、ホモミキサーにて１００００ｒｐｍ、１０分間混合し、粒度分布の測定を行った。
【００５２】
【表２】
2004155644.tif 000004
【００５３】
表２からも明らかなようにヘキシルトリメトキシシラン処理有機粘土は、ヘキシルトリメトキシシラン処理量の増加とともに粒子径が減少し、市販有機粘土よりも分散性が向上したのを確認することができた。
【００５４】
【実施例６】
実施例５と同様な方法にて、半乾燥状態の有機粘土を作製した。その水分は５９．２重量％であった。この有機粘土にメタノールにて十分に溶解させたプロピルトリメトキシシラン（ＰＴＳ−Ｍ）を有機粘土の固形分量に対して、５．０重量％、ヘキシルトリメトキシシラン（ＨＴＳ−Ｍ）を３．０重量％、、５．０重量％、８．０重量％、、オクチルトリエトキシシラン（ＯＣＴＳ−Ｅ）を５．０重量％、ドデシルトリエトキシシラン（ＤＴＳ−Ｅ）を５．０重量％、オクタデシルトリエトキシシラン（ＯＤＴＳ−Ｅ）（ともにチッソ（株）製）を５．０重量％それぞれ添加、混合し、その後、乾燥、粉砕して各種シラン系化合物処理有機粘土を作製した。
【００５５】
【比較例５】
実施例５と同様な方法にて、半乾燥状態の有機粘土を作製した。その水分は５９．２重量％であった。この有機粘土にメタノールを適量添加、混合し、その後、乾燥、粉砕して有機粘土を作製した。
【００５６】
【実施例７】
実施例５と同様な方法にて、半乾燥状態の有機粘土を作製した。その水分は５９．２重量％であった。この有機粘土にメタノールにて十分に溶解させた実施例６と同量の各種シラン系化合物と有機粘土の固形分量に対して、１．０重量％のアミン系酸化防止剤（アンテージＤＤＡ）を添加、混合し、その後、乾燥、粉砕して各種シラン系化合物処理アミン系酸化防止剤複合有機粘土を作製した。
【００５７】
【比較例６】
実施例５と同様な方法にて、半乾燥状態の有機粘土を作製した。その水分は５９．２重量％であった。この有機粘土にメタノールにて十分に溶解させたアミン系酸化防止剤（アンテージＤＤＡ）を有機粘土の固形分量に対して、１．０重量％を添加、混合し、その後、乾燥、粉砕してアミン系酸化防止剤複合有機粘土を作製した。
【００５８】
【評価方法】
実施例６で作製した各種シラン系化合物処理有機粘土、実施例７で作製したシラン系化合物処理アミン系酸化防止剤複合有機粘土、比較例５で作製したシラン系化合物無しの有機粘土、比較例６で作製したアミン系酸化防止剤複合有機粘土をトルエン溶剤１００ｍｌ中に２．０重量％添加して、ホモミキサーにて１００００ｒｐｍ、１０分間混合し、粒度分布の測定、及び大気雰囲気中の電気炉中で２５０℃、３０分間加熱後の有機粘土のハンター白色度を測定した。その結果を表３と表４に示す。
【００５９】
【表３】
2004155644.tif 000005
【００６０】
【表４】
2004155644.tif 000006
【００６１】
表３及び表４からも明らかなようにプロピルトリメトキシシラン（ＰＴＳ−Ｍ  ）処理有機粘土以外は、シラン系化合物処理によって粒子径が減少し、分散性が向上したのを確認することができた。また、シラン系化合物処理アミン系酸化防止剤複合有機粘土もまた、  ＰＴＳ−Ｍ処理以外は粒子径が減少し、分散性が向上するとともに、加熱処理後の白色度が高い値となり、変色しない耐熱性有機粘土を得ることができた。